(57)【要約】【課題】  表面の耐摩耗性と内面のライニングとの接着性との、両方の性能を兼ね備えた消防用ホースを提供する。【解決手段】  ジャケットの表面に長く露出する表たて糸と、ジャケットの内面に長く露出する裏たて糸とを交互に配し、当該たて糸群とよこ糸とをたて二重織組織により織成してなるジャケットの内面にゴム又は合成樹脂のライニングを施してなるホースにおいて、前記裏たて糸が合成繊維の紡績糸又は嵩高長繊維糸を含むことを特徴とする。【選択図】          図２
2018102470.tif 000002
【特許請求の範囲】
【請求項１】
ジャケットの表面に長く露出する表たて糸と、ジャケットの内面に長く露出する裏たて糸とを交互に配し、当該たて糸群とよこ糸とをたて二重織組織により織成してなるジャケットの内面に、ゴム又は合成樹脂のライニングを施してなるホースにおいて、前記裏たて糸が合成繊維の紡績糸又は嵩高長繊維糸を含むことを特徴とする、消防用ホース
【請求項２】
前記裏たて糸が、合成繊維の紡績糸又は嵩高長繊維糸を２０％以上含むことを特徴とする、請求項１に記載の消防用ホース
【請求項３】
前記表たて糸が、合成繊維の紡績糸又は嵩高長繊維糸を含むことを特徴とする、請求項１又は２に記載の消防用ホース
【請求項４】
前記表たて糸が、合成繊維の紡績糸又は嵩高長繊維糸を２０％以上含むことを特徴とする、請求項３に記載の消防用ホース
【請求項５】
前記表たて糸が、高強度高弾性繊維の紡績糸を１０〜５０％含むことを特徴とする、請求項１、２、３又は４に記載の消防用ホース
【請求項６】
前記表たて糸が、蓄光繊維、蛍光繊維又は光反射繊維を５〜２０％含むことを特徴とする、請求項１、２、３又は４に記載の消防用ホース
【請求項７】
前記表たて糸が、部分的に蓄光繊維、蛍光繊維又は光反射繊維を５％以上含むことを特徴とする、請求項６に記載の消防用ホース
【発明の詳細な説明】
【技術分野】
【０００１】
本発明は消防用ホースに関するものであって、たて糸とよこ糸とを織成してなる柔軟なジャケットの内面に、ゴム又は合成樹脂のライニングを施してなる消防用ホースに関するものである。
【背景技術】
【０００２】
従来の消防用ホースは、実公昭５８−２４７０８号公報に示されるように、ジャケットはたて糸とよこ糸とを平織組織で織成したものが用いられており、よこ糸が外部に露出して日光や外傷により傷付くことがないように、たて糸を極端に混ませてよこ糸を覆ったものが使用されていた。
【０００３】
しかしながらこのようなジャケットではホースが重く且つ堅くなり、取り扱いに不便であったので、特開２００３−７４７５６号公報に示されるように、ジャケットの表面にたて糸が多く露出するような綾織組織によりジャケットを織成することが考えられるようになってきた。
【０００４】
ジャケットを綾織組織により織成することにより、たて糸が表面に多く露出するので、たて糸をそれほど極端に混ませなくてもよこ糸が傷付くことがなく、その分ホースが軽く且つ柔軟なものとなると言う利点がある。
【０００５】
しかしながらジャケットの表面にたて糸が多く露出する組織では、ジャケットの裏面から見たときにはよこ糸が多く露出することとなり、主としてよこ糸がライニングと接着することとなり、ジャケットとライニングとの接着性に劣るのである。
【０００６】
すなわち、ジャケットのよこ糸はホースの耐圧力を負担するために、強度の大きいフィラメント糸を使用するのが好ましいのであるが、フィラメント糸は毛羽がないためライニングとの接着性が劣るのである。
【０００７】
前記実公昭５８−２４７０８号公報のホースにおいては、たて糸として紡績糸が使用されており、当該紡績糸は毛羽が多く当該毛羽によってライニングと接着するのであって、十分な接着性を有していた。
【０００８】
また紡績糸はホースを引き摺ったときの耐摩耗性にも優れており、かかる紡績糸を表面に長く露出せしめることにより耐摩耗性に優れたホースとなる。前記特開２００３−７４７５６号公報のホースは、かかる耐摩耗性に優れたたて糸を表面に露出せしめることを目的とするものであり、その点においては優れているのであるが、内面によこ糸が長く露出することにより、ライニングとの接着性が劣ることが避けられない。
【先行技術文献】
【特許文献】
【０００９】
【特許文献１】実公昭５８−２４７０８号公報
【特許文献２】特開２００３−７４７５６号公報
【発明の概要】
【発明が解決しようとする課題】
【００１０】
本発明はかかる事情に鑑みなされたものであって、表面の耐摩耗性と内面のライニングとの接着性との、両方の性能を兼ね備えた消防用ホースを提供することを目的とするものである。
【課題を解決するための手段】
【００１１】
而して本発明は、ジャケットの表面に長く露出する表たて糸と、ジャケットの内面に長く露出する裏たて糸とを交互に配し、当該たて糸群とよこ糸とをたて二重織組織により織成してなるジャケットの内面に、ゴム又は合成樹脂のライニングを施してなるホースにおいて、前記裏たて糸が合成繊維の紡績糸又は嵩高長繊維糸を含むことを特徴とするものである。
【００１２】
本発明においては、前記裏たて糸が、合成繊維の紡績糸又は嵩高長繊維糸を２０％以上含むものとするのが好ましい。
【００１３】
また本発明においては、前記表たて糸が、合成繊維の紡績糸又は嵩高長繊維糸を含むことが好ましく、当該合成繊維の紡績糸又は嵩高長繊維糸を２０％以上含むものとすることが好ましい。
【００１４】
また前記表たて糸は各種の機能を有するものを使用することができ、その一例として高強度高弾性繊維の紡績糸を１０〜５０％含むものとすることや、蓄光繊維、蛍光繊維又は光反射繊維を５〜２０％含むものとすることができる。また当該蓄光繊維、蛍光繊維又は光反射繊維を含む糸条は全ての表たて糸に使用する必要はなく、部分的にのみ使用することができる。
【発明の効果】
【００１５】
本発明によれは、ジャケットの表面に長く露出する表たて糸と、ジャケットの内面に長く露出する裏たて糸とを交互に配し、当該たて糸群とよこ糸とをたて二重織組織により織成しているので、ジャケットの表裏共にたて糸が覆っており、当該表たて糸と裏たて糸との間によこ糸がサンドイッチ状に挟まれているので、よこ糸は日光や摩耗等の外傷から保護されており、傷付くことがない。
【００１６】
そしてジャケットの内面は裏たて糸が長く露出しており、当該裏たて糸はライニングとの接着性に優れた合成繊維の紡績糸又は嵩高長繊維糸よりなっているので、よこ糸がライニングに接することがなく、紡績糸又は嵩高長繊維糸よりなる裏たて糸により、ライニングに対して優れた接着性を有するのである。
【００１７】
また従来の綾織りホースにおいては、よこ糸もライニングとの接着に寄与するため、当該よこ糸にフィラメント糸に紡績糸や嵩高長繊維糸を混用する必要があったが、本発明によればよこ糸がライニングとの接着に寄与することはないので、すべてを強度の大きいフィラメント糸を使用することができ、耐圧力が高くなるとともにホース自体の軽量化を図ることができる。
【００１８】
また表たて糸として合成繊維の紡績糸又は嵩高長繊維糸を含む糸条を使用することにより、これらの糸条は嵩が高くよこ糸を有効に覆って保護すると共に、ホースの耐摩耗性を確保することができる。
【図面の簡単な説明】
【００１９】
【図１】本発明のジャケットの表面における意匠図である。
【図２】本発明のジャケットの組織を示すものであって、（ａ）は表面図、（ｂ）はｂ−ｂ断面図である。
【発明を実施するための形態】
【００２０】
以下本発明を図面に基づいて説明する。図面においてジャケット１は、たて糸２とよこ糸３とを織成してなっており、たて糸２としては表たて糸２ａと裏たて糸２ｂとが交互に配置されている、
【００２１】
そして表たて糸２ａはよこ糸３に対して、ジャケット１の表面に長く露出する３／１綾織により織られており、裏たて糸２ｂはよこ糸３に対して、ジャケット１の内面に長く露出する１／３綾織により織られている。
【００２２】
そのため表たて糸２ａは主としてジャケット１の表面に長く浮き、内面には短くしか浮かないため、ジャケット１の表面においてはテンションが緩み、裏たて糸２ｂは逆にジャケット１の内面においてテンションが緩むこととなり、表たて糸２ａはジャケット１の表面に偏倚し、裏たて糸２ｂはジャケット１の内面に偏倚する。
【００２３】
それゆえジャケット１の表面においては裏たて糸２ｂの表面に浮いた部分も、表たて糸２ａに包み込まれてほとんど表面に現れず、逆にジャケット１の内面においては表たて糸２ａの裏面側に沈んだ部分も、裏たて糸２ｂに包み込まれてほとんど裏面には現れない。そのためジャケット１の表面には表たて糸２ａのみが現れ、内面には裏たて糸２ｂのみが現れることとなる。
【００２４】
従って本発明によれば、ジャケット１の内面には合成繊維の紡績糸又は嵩高長繊維糸を含む裏たて糸２ｂのみが存在することとなり、表たて糸２ａもよこ糸３も内面に露出することがないので、ジャケット１はライニングに対してきわめて良好な接着性を有するのである。
【００２５】
そしてよこ糸３はジャケット１の内面に露出することがないので、強度の大きいフィラメント糸を使用することができ、そのようにしてもジャケット１とライニングとの接着性を阻害することがない。
【００２６】
なお本発明においては、前記裏たて糸２ｂが、合成繊維の紡績糸又は嵩高長繊維糸を２０％以上含むものとすることが好ましい。これが２０％未満であると、ジャケット１の裏面に露出する合成繊維の紡績糸又は嵩高長繊維糸が不足し、ライニングとの十分な接着性が得られない。
【００２７】
そしてまた表たて糸２ａに合成繊維の紡績糸又は嵩高長繊維糸を含む糸条を使用することにより、当該紡績糸や嵩高長繊維糸は耐摩耗性に優れており、またフィラメント糸に比べて嵩が高いので、よこ糸３を日光や風雨から有効に隠し、且つジャケット１の耐摩耗性にも優れたものとなる。
【００２８】
当該表たて糸２ａも合成繊維の紡績糸又は嵩高長繊維糸を２０％以上含むものであることが好ましい。これが２０％未満であると、ジャケット１の耐摩耗性や、日光や風雨からのよこ糸の保護が不十分となる。
【００２９】
また表たて糸２ａは各種の機能を有するものを使用することができる。例えば高強度高弾性繊維の紡績糸を含む糸条を使用することにより、長さ方向に大きい強度を有するホースとすることができる。
【００３０】
表たて糸２ａにおける高強度高弾性繊維は紡績糸であることが必要である。高強度高弾性繊維のフィラメント糸を使用した場合には、表たて糸２ａにおける、ひいてはジャケット１における強度の利用率が低下する。
【００３１】
またその高強度高弾性繊維の量は１０〜５０％が適当である。１０％未満では高強度高弾性繊維の強度が十分に発揮できず、また５０％を超えると、高強度高弾性繊維が多過ぎて高価となり、また表たて糸２ａの強度が大きくなり過ぎるため表たて糸２ａの糸条が細くなり、よこ糸の保護機能がかえって低下する。
【００３２】
また消防用ホースに蓄光繊維、蛍光繊維又は光反射繊維などを使用し、消防士が火災現場から安全に脱出できるようにすることが行われているが、この場合においても表たて糸２ａとして、蓄光繊維、蛍光繊維又は光反射繊維を含む糸条を使用することにより、高価なこれらの繊維をジャケット１の表面にのみ使用することができ、消防士の安全を図ることができる。
【００３３】
またこれらの蓄光繊維などは、表たて糸２ａの５〜２０％含んでいれば十分に機能を発揮できる。５％未満では光が不十分であり、２０％を超えて使用しても高価になるだけであって効果はない。またこれらの蓄光繊維などを含む糸条は、ジャケット１の表たて糸２ａとして全部使用する必要はなく、部分的に使用するだけで十分である。
【００３４】
なお以上の説明では表たて糸２ａは３／１綾織りであり、裏たて糸２ｂが１／３綾織りであるものとして記載しているが、表たて糸２ａはジャケットの表面に長く露出する組織であり、裏たて糸２ｂはジャケットの内面に長く露出する組織であれば足り、例えば表たて糸２ａは２／１綾織りや４／１綾織りであり、裏たて糸２ｂは１／２綾織りや１／４綾織りであっても良い。
【符号の説明】
【００３５】
１  ジャケット
２ａ  表たて糸
２ｂ  裏たて糸
３  よこ糸
４  ライニング
【図１】
2018102470.tif 000003
【図２】
2018102470.tif 000004